(57)【要約】【課題】  表面に離型処理が施された基材上に微細な導体パターン部を形成できるセラミックグリーンシートの製造方法及びセラミック電子部品の製造方法を提供する。【解決手段】  本実施形態のセラミックグリーンシートの製造方法では、まず、表面１ａに離型処理が施された基材１上に、所定の溶媒に対して可溶性を有する導電材料からなる導体層５ａを形成する。次に、導体層５ａ上に、所定の溶媒に対して不溶性を有するセラミック材料からなるセラミックパターン部７を形成する。次に、所定の溶媒を用いて導体層５ａをエッチングすることにより導体パターン部５を形成する。次に、基材１上にセラミック層９を形成する。これにより、セラミックグリーンシート１０が得られる。【選択図】  図１
2006135095.tif 000002
【特許請求の範囲】
【請求項１】
表面に離型処理が施された基材上に、所定の溶媒に対して可溶性を有する導電材料からなる導体層を形成する導体層形成工程と、
前記導体層上に、前記所定の溶媒に対して不溶性を有するセラミック材料からなるセラミックパターン部を形成するセラミックパターン部形成工程と、
前記セラミックパターン部形成工程の後、前記所定の溶媒を用いて前記導体層をエッチングすることにより導体パターン部を形成する導体パターン部形成工程と、
前記導体パターン部形成工程の後、前記基材上にセラミック層を形成するセラミック層形成工程と、
を含む、セラミックグリーンシートの製造方法。
【請求項２】
表面に離型処理が施された基材上に、所定の溶媒に対して可溶性を有する導電材料からなる導体層を形成する導体層形成工程と、
前記導体層上に、感光性セラミック材料からなる第１のセラミック層を形成する第１のセラミック層形成工程と、
前記第１のセラミック層の所定部分に露光を施す露光工程と、
前記露光工程の後、前記所定の溶媒を用いて、前記第１のセラミック層を現像することによりセラミックパターン部を形成すると共に、前記導体層をエッチングすることにより導体パターン部を形成するパターン部形成工程と、
前記パターン部形成工程の後、前記基材上に第２のセラミック層を形成する第２のセラミック層形成工程と、
を含む、セラミックグリーンシートの製造方法。
【請求項３】
請求項１又は２に記載のセラミックグリーンシートの製造方法により製造されるセラミックグリーンシートを焼成する焼成工程を含む、セラミック電子部品の製造方法。
【請求項４】
請求項１又は２に記載のセラミックグリーンシートの製造方法により製造されるセラミックグリーンシートを、前記基材から剥離し、複数積層することにより積層体を形成する積層体形成工程と、
前記積層体を焼成する焼成工程と、
を含む、セラミック電子部品の製造方法。
【発明の詳細な説明】
【技術分野】
【０００１】
本発明は、セラミックグリーンシートの製造方法及びセラミック電子部品の製造方法に関する。
【背景技術】
【０００２】
セラミックコンデンサ等のセラミック電子部品を製造するためには、セラミックグリーンシートが用いられる。例えば、セラミックグリーンシートを基材から剥離、転写、積層することによりセラミック電子部品が製造される。セラミックグリーンシートを基材から剥離させるために、通常、表面に離型処理が施された基材が用いられる。また、セラミックグリーンシートの製造方法として、例えば特許文献１に記載されている方法が知られている。この方法では、まず、支持体の表面に感光性導電性ペーストを塗布し、乾燥させて支持体上に感光性導電膜を形成する。次に、この感光性導電膜にマスクを介して紫外線等の光線を照射する。続いて、現像液を用いて感光性導電膜を現像する。これにより、支持体上に所定の形状の導体パターンが形成される。さらに、支持体の表面に、導体パターンを覆うように絶縁体層を形成する。
【特許文献１】特開２００３−１６８６１７号公報
【発明の開示】
【発明が解決しようとする課題】
【０００３】
しかしながら、特許文献１に記載されているセラミックグリーンシートの製造方法では、現像の際に微細な導体パターンが支持体から剥離してしまう。特に、近年では導体パターンの微細化が顕著であるため、上記方法では微細な導体パターンを支持体上に形成することは困難である。また、表面に離型処理が施された基材上に微細な導体パターン部を形成することは一段と困難である。さらに、表面に離型処理が施された基材上に、例えば導電ペーストをパターン印刷する場合、導電ペースト材料のはじき等により、微細な導体パターン部を高精度に形成することは困難となる。
【０００４】
そこで、本発明は、表面に離型処理が施された基材上に微細な導体パターン部を形成できるセラミックグリーンシートの製造方法及びセラミック電子部品の製造方法を提供することを目的とする。
【課題を解決するための手段】
【０００５】
上述の課題を解決するため、本発明のセラミックグリーンシートの製造方法は、表面に離型処理が施された基材上に、所定の溶媒に対して可溶性を有する導電材料からなる導体層を形成する導体層形成工程と、導体層上に、所定の溶媒に対して不溶性を有するセラミック材料からなるセラミックパターン部を形成するセラミックパターン部形成工程と、セラミックパターン部形成工程の後、所定の溶媒を用いて導体層をエッチングすることにより導体パターン部を形成する導体パターン部形成工程と、導体パターン部形成工程の後、基材上にセラミック層を形成するセラミック層形成工程とを含む。ここで、「所定の溶媒に対して不溶性を有するセラミック材料」とは、所定の溶媒に溶けないか、又は殆ど溶けないセラミック材料を意味する。
【０００６】
表面に離型処理が施された基材上に微細な導体パターン部を直接形成すると、当該導体パターン部は基材から剥離し易くなる。これに対して、本発明のセラミックグリーンシートの製造方法では、基材上に導体層を形成した後にセラミックパターン部を形成し、導体層をエッチングすることによって導体パターン部を形成するので、導体パターン部が微細化しても基材から剥離し難い。したがって、本発明のセラミックグリーンシートの製造方法を用いると、表面に離型処理が施された基材上に微細な導体パターン部を形成できる。
【０００７】
また、本発明のセラミックグリーンシートの製造方法は、表面に離型処理が施された基材上に、所定の溶媒に対して可溶性を有する導電材料からなる導体層を形成する導体層形成工程と、導体層上に、感光性セラミック材料からなる第１のセラミック層を形成する第１のセラミック層形成工程と、第１のセラミック層の所定部分に露光を施す露光工程と、露光工程の後、所定の溶媒を用いて、第１のセラミック層を現像することによりセラミックパターン部を形成すると共に、導体層をエッチングすることにより導体パターン部を形成するパターン部形成工程と、パターン部形成工程の後、基材上に第２のセラミック層を形成する第２のセラミック層形成工程とを含む。
【０００８】
表面に離型処理が施された基材上に微細な導体パターン部を直接形成すると、当該導体パターン部は基材から剥離し易くなる。これに対して、本発明のセラミックグリーンシートの製造方法では、基材上に導体層を形成した後に第１のセラミック層を形成し、導体層をエッチングすることによって導体パターン部を形成する。このため、導体パターン部が微細化しても基材から剥離し難い。したがって、本発明のセラミックグリーンシートの製造方法を用いると、微細な導体パターン部を基材上に形成できる。
【０００９】
また、本発明のセラミック電子部品の製造方法は、上記セラミックグリーンシートの製造方法により製造されるセラミックグリーンシートを焼成する焼成工程を含む。なお、焼成工程では、上記セラミックグリーンシートの製造方法により製造されるセラミックグリーンシートと、上記セラミックグリーンシートの製造方法以外の製造方法により製造されるセラミックグリーンシートとを組み合わせて焼成するとしてもよい。このセラミック電子部品の製造方法によれば、微細な導体パターン部を有するセラミック電子部品が得られる。
【００１０】
また、本発明のセラミック電子部品の製造方法は、上記セラミックグリーンシートの製造方法により製造されるセラミックグリーンシートを、基材から剥離し、複数積層することにより積層体を形成する積層体形成工程と、積層体を焼成する焼成工程とを含む。このセラミック電子部品の製造方法によれば、微細な導体パターン部を有する積層型のセラミック電子部品が得られる。
【発明の効果】
【００１１】
本発明のセラミックグリーンシートの製造方法及びセラミック電子部品の製造方法によれば、表面に離型処理が施された基材上に微細な導体パターン部を形成できる。
【発明を実施するための最良の形態】
【００１２】
以下、添付図面を参照しながら本発明の実施形態を詳細に説明する。なお、図面の説明において、同一又は同等の要素には同一符号を用い、重複する説明を省略する。
【００１３】
（第１実施形態）
図１(ａ)〜図１(ｅ)は、第１実施形態に係るセラミックグリーンシートの製造方法を模式的に示す工程断面図である。図２(ａ)及び図２(ｂ)は、それぞれ、図１(ｂ)及び図１(ｃ)に示される工程断面図の他の例を示す工程断面図である。図３は、図１(ｃ)に示される工程断面図の他の例を示す工程断面図である。図４(ａ)及び図４(ｂ)は、いずれも、図１(ｅ)に示される工程断面図の他の例を示す工程断面図である。
【００１４】
（離型処理工程）
まず、図１(ａ)に示されるように、基材１の表面１ａに離型処理を施す。これにより、基材１の表面１ａ上には離型層３が形成される。
【００１５】
基材１は、板状又はフィルム状であり、具体的には、例えばＰＥＴフィルムである。基材１の厚さは、２５〜１００μｍ程度であると好ましく、例えば５０μｍ程度である。離型処理では、まず、例えば付加反応型のシリコーン樹脂材料をトルエン又はメチルエチルケトンといった溶媒に加え、得られた溶液をバーコード法、グラビアコート法、ドクターブレードコート法等により基材１の表面１ａ上に塗布する。その後、例えば１５０℃で３０秒間、加熱による乾燥処理を行う。これにより、付加反応型のシリコーン樹脂材料が付加重合すると共に、溶媒が除去される。このようにして、例えば厚さ０．０１〜０．１μｍ程度の離型層３が形成される。なお、用いるシリコーン樹脂材料の種類や使用量等を変えることにより離型層３の性能（離型性）を調整することができる。
【００１６】
（導体層形成工程）
次に、図１(ｂ)に示されるように、表面１ａに離型処理が施された基材１上に、所定の溶媒に対して可溶性を有する導電材料からなる導体層５ａを形成する。所定の溶媒に対して可溶性を有する導電材料としては、例えば、後述する導体パターン部形成工程におけるエッチング液に対して可溶性を有するバインダー樹脂材料を含有するものが挙げられる。エッチング液としては、例えば、アルカリ溶液、アルカリ水溶液、有機溶剤系エッチング液、水系エッチング液等が挙げられる。バインダー樹脂としては、例えば、アルカリ可溶性セルロース誘導体、アルカリ可溶性アクリル樹脂等を主体とするベースポリマーが挙げられる。導電材料は、バインダー樹脂材料に加えて、金属粒子（例えば、Ａｇ、Ｎｉ、Ｐｄ又はＣｕからなる粒子）及び有機溶剤等を更に含有する導電ペーストであることが好ましい。上記導電材料は、例えば電極材料であり、その場合、導体層５ａは電極層となる。
【００１７】
導体層５ａの厚さは、例えば１μｍ程度である。導体層５ａは、例えば以下のように形成される。まず、塗布コーター（例えばドクターブレードを備えたコーター）を用いて、ペースト状又はスラリー状の導電材料を離型層３上に塗布する。続いて、通常は加熱による乾燥処理を行うことにより、導電材料中の溶剤成分を除去する。
【００１８】
なお、導体層５ａは、図２(ａ)に示されるように、基材１の表面１ａ上に部分的に形成されるとしてもよい。この場合、基材１の表面１ａの全面に導体層５ａを形成する場合に比べて、導電材料の使用量を抑制することができる。さらに、後述する導体パターン部形成工程におけるエッチング液の使用量、処理時間等を少なくできる。よって、例えば高価な導電材料やエッチング液を用いる場合には、セラミックグリーンシートの製造コストを低減できる。このような導体層５ａは、例えば以下のように形成される。まず、印刷機を用いて、ペースト状又はスラリー状の導電材料を離型層３上にパターン印刷する。続いて、通常は加熱による乾燥処理を行うことにより、導電材料中の溶剤成分を除去する。
【００１９】
（セラミックパターン部形成工程）
次に、図１(ｃ)に示されるように、導体層５ａ上に、所定の溶媒に対して不溶性を有するセラミック材料からなるセラミックパターン部７を形成する。セラミックパターン部７は、図３に示されるように、導体層５ａ上に部分的に形成されるとしてもよい。また、図２(ａ)に示されるように一対の導体層５ａが形成される場合、一対のセラミックパターン部７が図２(ｂ)に示されるように形成されるとしてもよい。
【００２０】
所定の溶媒に対して不溶性を有するセラミック材料としては、例えば、後述する導体パターン部形成工程におけるエッチング液に対して不溶性を有するバインダー樹脂材料を含有するものが挙げられる。バインダー樹脂としては、例えば、耐アルカリ性を有するアクリル樹脂（例えばブチルメタクリレート樹脂等）を主体とするベースポリマーが挙げられる。セラミック材料は、バインダー樹脂材料に加えて、セラミック粉末（例えば、ＢａＴｉＯ３、ＴｉＯ２等の誘電体セラミック材料；αアルミナ等の絶縁セラミック材料；Ｍｎ−Ｚｎ系フェライト、Ｎｉ−Ｚｎ系フェライト等の磁性セラミック材料；Ｂ２Ｏ３、ＳｉＯ２、Ａｌ２Ｏ３等を含むガラスセラミック材料等の原料粉末、又はこれらの原料粉末が必要に応じて混合された混合粉末等が挙げられる）及び有機溶剤等を更に含有するセラミックペーストであることが好ましい。
【００２１】
セラミックパターン部７の厚さ（高さ）は、使用目的に応じて適宜設定されることが好ましい。セラミックパターン部７の厚さは、１〜数十μｍであることが好ましく、１〜数μｍであることが特に好ましい。
【００２２】
セラミックパターン部７は、例えば以下のように形成される。まず、印刷機を用いて、ペースト状又はスラリー状のセラミック材料を導体層５ａ上にパターン印刷する。続いて、通常は加熱による乾燥処理を行うことにより、セラミック材料中の溶剤成分を除去する。
【００２３】
（導体パターン部形成工程）
次に、図１(ｄ)に示されるように、エッチング液（所定の溶媒）を用いて導体層５ａをエッチングすることにより導体パターン部５を形成する。本実施形態では、導体パターン部５は、セラミックパターン部７に対応するパターン形状を有する。エッチング液としては、例えば、アルカリ溶液、アルカリ水溶液、有機溶剤系エッチング液、水系エッチング液等が挙げられる。エッチング液は、導電材料に含まれるバインダー樹脂材料との相溶性を考慮して選択されることが好ましい。一実施例において、エッチング液はＮａ２ＣＯ３の１質量％水溶液である。この場合、まず、エッチング液をスプレー圧０．０１〜０．３ＭＰａで数十秒〜数分間、導体層５ａに吹き付ける。続いて、純水をスプレー圧０．０１〜０．３ＭＰａで数十秒〜数分間、導体層５ａに吹き付ける。
【００２４】
（セラミック層形成工程）
次に、図１(ｅ)に示されるように、基材１上にセラミック層９を形成する。これにより、導体パターン部５とセラミックパターン部７とセラミック層９とを有するセラミックグリーンシート１０が離型層３上に形成される。その後、基材１を剥離してもよい。
【００２５】
また、図４(ａ)に示されるように、基材１上にセラミック層９１を形成するとしてもよい。これにより、導体パターン部５とセラミックパターン部７とセラミック層９１とを有するセラミックグリーンシート１０ａが得られる。その後、基材１を剥離してもよい。セラミック層９１は、導体パターン部５及びセラミックパターン部７を覆っている。
【００２６】
また、図４(ｂ)に示されるように、基材１上にセラミック層９２を形成するとしてもよい。これにより、導体パターン部５とセラミックパターン部７とセラミック層９２とを有するセラミックグリーンシート１０ｂが得られる。その後、基材１を剥離してもよい。セラミック層９２は、導体パターン部５及びセラミックパターン部７を覆っている。このとき、セラミック層９２の表面位置はセラミックパターン部７の表面位置に略一致していることが好ましい。これにより、得られるセラミックグリーンシート１０ｂの表面を平坦化し易くなる。
【００２７】
表面１ａに離型処理が施された基材１上に微細な導体パターン部を直接形成すると、当該導体パターン部は基材１から剥離し易くなる。これに対して、本実施形態のセラミックグリーンシートの製造方法では、基材１上に導体層５ａを形成した後にセラミックパターン部７を形成し、導体層５ａをエッチングすることによって導体パターン部５を形成するので、導体パターン部５が微細化しても基材１から剥離し難い。例えば、溶解能の高い導体層５ａを用いると、導体パターン部５が剥離しない程度の弱いエッチングにより導体パターン部５を形成することができる。したがって、本実施形態のセラミックグリーンシートの製造方法を用いると、表面１ａに離型処理が施された基材１上に微細な導体パターン部５を形成できるので、導体パターン部５の小型化・高集積化を実現できる。また、本実施形態のセラミックグリーンシートの製造方法を用いると、薄く且つ均一の厚さで、高精度且つ確実に導体パターン部５を形成できる。さらに、セラミックパターン部７よりも先に導体層５ａを形成するので、導体層５ａを構成する導電材料がセラミックパターン部７内に染み込みにくい。このため、セラミックパターン部７の絶縁性を維持し易いので、セラミックグリーンシート１０，１０ａ，１０ｂを用いればショートの発生や耐電圧の低下を抑制することができる。
【００２８】
（第２実施形態）
図５(ａ)〜図５(ｆ)は、第２実施形態に係るセラミックグリーンシートの製造方法を模式的に示す工程断面図である。
【００２９】
（離型処理工程）
まず、図５(ａ)に示されるように、基材１の表面１ａに離型処理を施す。これにより、基材１の表面１ａ上には離型層３が形成される。
【００３０】
（導体層形成工程）
次に、図５(ｂ)に示されるように、表面１ａに離型処理が施された基材１上に、所定の溶媒に対して可溶性を有する導電材料からなる導体層５ａを形成する。なお、導体層５ａは、基材１の表面１ａ上に部分的に形成されるとしてもよい。
【００３１】
（第１のセラミック層形成工程）
次に、図５(ｃ)に示されるように、導体層５ａ上に、感光性セラミック材料からなる第１のセラミック層１３ａを形成する。セラミック層１３ａは、所定の溶媒に対して可溶性を有する感光性セラミック材料からなることが好ましい。なお、セラミック層１３ａは、導体層５ａ上に部分的に形成されるとしてもよいし、全面に形成されるとしてもよい。導体層５ａは、セラミック層１３ａよりも広い面積にわたって形成されることが好ましい。
【００３２】
所定の溶媒に対して可溶性を有する感光性セラミック材料としては、例えば、後述するパターン部形成工程における溶媒（現像液又はエッチング液）に対して可溶性を有するネガ型の感光性バインダー樹脂材料を含有するものが挙げられる。溶媒としては、例えば、アルカリ溶液、アルカリ水溶液、有機溶剤系溶媒、水系溶媒等が挙げられる。ネガ型の感光性バインダー樹脂材料は、例えば、紫外線の照射により架橋重合するポリマー又はモノマー、及び重合開始剤等を含有する。感光性セラミック材料は、ネガ型の感光性バインダー樹脂材料に加えて、セラミック粉末（例えば、ＢａＴｉＯ３、ＴｉＯ２等の誘電体セラミック材料；αアルミナ等の絶縁セラミック材料；Ｍｎ−Ｚｎ系フェライト、Ｎｉ−Ｚｎ系フェライト等の磁性セラミック材料；Ｂ２Ｏ３、ＳｉＯ２、Ａｌ２Ｏ３等を含むガラスセラミック材料等の原料粉末、又はこれらの原料粉末が必要に応じて混合された混合粉末等が挙げられる）及び有機溶剤等を更に含有するセラミックペーストであることが好ましい。
【００３３】
セラミック層１３ａの厚さは、使用目的に応じて適宜設定されることが好ましい。セラミック層１３ａの厚さは、１〜数十μｍであることが好ましく、１〜数μｍであることが特に好ましい。
【００３４】
セラミック層１３ａは、例えば以下のように形成される。まず、印刷機を用いて、ペースト状又はスラリー状の感光性セラミック材料を導体層５ａ上にパターン印刷する。この場合、導体層５ａ上の全面にセラミック層１３ａを形成する場合に比べて、感光性セラミック材料の使用量を抑制することができる。感光性セラミック材料は通常高価であるので、セラミックグリーンシートの製造コストを低減できる。さらに、後述するパターン部形成工程における溶媒の使用量、処理時間等を少なくできるので、製造コストを一層低減できる。続いて、通常は加熱による乾燥処理を行うことにより、感光性セラミック材料中の溶剤成分を除去する。また、加熱により感光性セラミック材料の感光性能を変化又は発現させるとしてもよい。
【００３５】
（露光工程）
次に、図５(ｄ)に示されるように、セラミック層１３ａの所定部分１３ｂに露光を施す。本実施形態では、所定のパターン形状を有する光透過部１１ａと、光透過部１１ａを取り囲む遮光部１１ｂとを有するマスク１１を用いて、セラミック層１３ａに紫外線等の光Ｌを照射する。紫外線は例えば高圧水銀灯から出射される。
【００３６】
セラミック層１３ａに照射する光Ｌとしては、波長が３６５ｎｍの光（ｉ線）、波長が４０５ｎｍの光（ｈ線）、波長が４３６ｎｍの光（ｇ線）、又はこれらの混合光等が挙げられる。また、連続した波長帯を有する光をセラミック層１３ａに照射するとしてもよい。
【００３７】
露光法としては、密着露光法、プロキシミティ露光法、プロジェクション露光法等が挙げられる。露光量は、セラミック層１３ａに含まれる感光性セラミック材料の感光性能、セラミック層１３ａの厚さ（高さ）等に応じて適宜調整され、例えば数百〜数千ｍＪ／ｃｍ２である。また、所望の解像度を得るために、後述の現像処理条件と露光量とを適宜設定することができる。
【００３８】
マスク１１としては、例えばガラスマスク、フィルムマスク等が挙げられる。なお、マスク１１を用いずに、セラミック層１３ａの所定部分１３ｂにレーザ光を選択的に照射するとしてもよい。レーザ光を照射する際には、レーザ描画装置を好適に用いることができる。
【００３９】
（パターン部形成工程）
次に、図５(ｅ)に示されるように、所定の溶媒を用いて、セラミック層１３ａを現像することによりセラミックパターン部１３を形成すると共に、導体層５ａをエッチングすることにより導体パターン部５を形成する。本実施形態では、導体パターン部５はセラミックパターン部１３に対応するパターン形状を有する。このとき、溶媒は現像液又はエッチング液として機能する。露光が施されたセラミック層１３ａの所定部分１３ｂでは、感光性セラミック材料が架橋重合し、溶媒（現像液）に不溶となる。一方、露光が施されていないセラミック層１３ａの部分では、感光性セラミック材料が架橋重合せず、溶媒（現像液）に可溶となる。
【００４０】
上記溶媒としては、例えば、アルカリ溶液、アルカリ水溶液、有機溶剤系溶媒、水系溶媒等が挙げられる。溶媒は、導電材料及び感光性セラミック材料に含まれるバインダー樹脂材料との相溶性を考慮して選択されることが好ましい。一実施例において、溶媒はＮａ２ＣＯ３の１質量％水溶液である。この場合、まず、溶媒をスプレー圧０．０１〜０．３ＭＰａで数十秒〜数分間、導体層５ａ及びセラミック層１３ａに吹き付ける。続いて、純水をスプレー圧０．０１〜０．３ＭＰａで数十秒〜数分間、導体層５ａ及びセラミック層１３ａに吹き付ける。これにより、例えば、感光性セラミック材料に含まれる感光性樹脂側鎖等にあるカルボキシル基における水素原子（Ｈ）が溶媒中のナトリウム原子（Ｎａ）と置換されることにより、架橋重合していない部分がＯＨ−の存在下で溶解する。
【００４１】
（第２のセラミック層形成工程）
次に、図５(ｆ)に示されるように、基材１上に第２のセラミック層９を形成する。これにより、導体パターン部５とセラミックパターン部１３とセラミック層９とを有するセラミックグリーンシート２０が離型層３上に形成される。その後、基材１を剥離してもよい。
【００４２】
表面１ａに離型処理が施された基材１上に微細な導体パターン部を直接形成すると、当該導体パターン部は基材１から剥離し易くなる。これに対して、本実施形態のセラミックグリーンシートの製造方法では、基材１上に導体層５ａを形成した後にセラミック層１３ａを形成し、導体層５ａをエッチングすることによって導体パターン部５を形成する。よって、導体層５ａ及びセラミック層１３ａの溶媒に対する溶解性の組み合わせを調整することにより、導体パターン部５及びセラミックパターン部１３の加工性及び基材１への保持性を両立又は微調整することができる。このため、導体パターン部５が微細化しても基材１から剥離し難い。また、導体層５ａ上にセラミック層１３ａを形成するので、セラミック層１３ａを小さい面積に形成してもセラミック層１３ａが剥離し難い。このため、現像時にセラミック層１３ａの溶解除去部分が少なくて済むので、溶媒の使用量が少なくて済む。よって、セラミックパターン部１３及び導体パターン５が剥離しないように導体パターン部５を形成することが容易になる。また、セラミック層１３ａを大面積に形成しても、例えば、導体層５ａ及びセラミック層１３ａの溶解能を予め調整すること、又は、セラミックパターン部１３が形成された時点で導体層５ａのエッチング条件を変える（例えば弱いエッチングにする）ことにより、導体パターン部５及びセラミックパターン部１３が剥離しないように導体パターン部５を形成することが容易になる。したがって、本実施形態のセラミックグリーンシートの製造方法を用いると、表面１ａに離型処理が施された基材１上に微細な導体パターン部５を形成できるので、導体パターン部５の小型化・高集積化を実現できる。また、本実施形態のセラミックグリーンシートの製造方法を用いると、薄く且つ均一の厚さで、高精度且つ確実に導体パターン部５を形成できる。さらに、セラミック層１３ａよりも先に導体層５ａを形成するので、導体層５ａを構成する導電材料がセラミック層１３ａ内に染み込みにくい。このため、セラミック層１３の絶縁性を維持し易いので、セラミックグリーンシート２０を用いればショートの発生や耐電圧の低下を抑制することができる。
【００４３】
以下、上記セラミック層９，９１，９２の形成方法とは異なるセラミック層の形成方法（方法１〜方法４）について説明する。まず、図６及び図７を参照して、セラミック層９ａを形成する方法１について説明する。
【００４４】
（方法１）
図６(ａ)〜図６(ｅ)は、セラミック層９ａを形成する方法１を模式的に示す工程断面図である。図６(ａ)は、図１(ｄ)の後に続く図である。図７は、図６(ｄ)に示される工程断面図の他の例を示す工程断面図である。
【００４５】
まず、図６(ａ)に示されるように、基材１上にセラミック層１５ａを形成する。このとき、セラミック層１５ａは導体パターン部５及びセラミックパターン部７を覆うように形成される。セラミック層１５ａは、所定の溶媒に対して可溶な絶縁材料からなることが好ましい。
【００４６】
次に、図６(ｂ)に示されるように、上記所定の溶媒を用いてセラミック層１５ａを全面エッチングすることによりセラミック層１５を形成する。このとき、セラミックパターン部７が露出し、セラミック層１５の表面位置は、セラミックパターン部７の表面位置よりも低くなっている。なお、セラミックパターン部７上にセラミック層１５ａが残存していても構わない。このセラミック層１５ａは、後述の現像処理によって除去される。
【００４７】
次に、図６(ｃ)に示されるように、セラミック層１５上にネガ型の感光性絶縁材料からなる感光性絶縁層１７ａを形成する。感光性絶縁層１７ａは、所定の溶媒に対して可溶な感光性絶縁材料からなることが好ましい。このとき、感光性絶縁層１７ａの表面位置をセラミックパターン部７の表面位置に略一致させることが好ましい。これにより、得られるセラミックグリーンシートの表面を平坦化し易くなる。
【００４８】
次に、図６(ｄ)に示されるように、マスク１６を介して感光性絶縁層１７ａに露光を施す。マスク１６は、導体パターン部５及びセラミックパターン部７に対応するパターン形状を有する遮光部１６ｂと、遮光部１６ｂを取り囲む光透過部１６ａとを備える。このため、感光性絶縁層１７ａにおけるセラミックパターン部７上の部分には光Ｌが照射されない。
【００４９】
なお、図７に示されるように、マスク１６を用いずに、基材１側から感光性絶縁層１７ａに光Ｌを照射するとしてもよい。照射する光Ｌに対して導体パターン部５及びセラミックパターン部７の少なくともいずれか一方が遮光性を有し、且つ、基材１、離型層３及びセラミック層１５が光透過性を有している場合、感光性絶縁層１７ａにおけるセラミックパターン部７上の部分には光Ｌが照射されない。
【００５０】
次に、図６(ｅ)に示されるように、上記所定の溶媒を用いて、露光された感光性絶縁層１７ａを現像することにより、感光性絶縁層１７ａにおけるセラミックパターン部７上の部分が除去され、感光性絶縁層１７が形成される。その結果、セラミック層１５及び感光性絶縁層１７からなるセラミック層９ａと、導体パターン部５と、セラミックパターン部７とを備えたセラミックグリーンシート３０が得られる。この方法１では、セラミック層１５ａの厚さを厚くすることにより、感光性絶縁層１７ａの厚さを薄くすることができるので、感光性絶縁材料の使用量を抑制することができる。感光性絶縁材料（感光性セラミックスラリー）は、通常比較的高価であるため、特に感光性絶縁材料を多量に使用するセラミックグリーンシートの製造方法において、製造コストを低減できる。
【００５１】
続いて、図８及び図９を参照して、セラミック層９ｂを形成する方法２について説明する。
【００５２】
（方法２）
図８(ａ)〜図８(ｄ)は、セラミック層９ｂを形成する方法２を模式的に示す工程断面図である。図８(ａ)は、図１(ｄ)の後に続く図である。図９は、図８(ｃ)に示される工程断面図の他の例を示す工程断面図である。
【００５３】
まず、図８(ａ)に示されるように、基材１上にセラミック層１９ａを形成する。このとき、セラミック層１９ａは導体パターン部５及びセラミックパターン部７を覆うように形成される。セラミック層１９ａの表面位置は、セラミックパターン部７の表面位置よりも低くなっている。セラミック層１９ａは、所定の溶媒に対して可溶な絶縁材料からなることが好ましい。
【００５４】
次に、図８(ｂ)に示されるように、セラミック層１９ａ上に、ネガ型の感光性絶縁材料からなる感光性絶縁層２１ａを全面に形成する。感光性絶縁層２１ａは、所定の溶媒に対して可溶な感光性絶縁材料からなることが好ましい。このとき、感光性絶縁層２１ａの表面位置をセラミックパターン部７の表面位置に略一致させることが好ましい。これにより、得られるセラミックグリーンシートの表面を平坦化し易くなる。
【００５５】
次に、図８(ｃ)に示されるように、マスク１６を介して感光性絶縁層２１ａに露光を施す。マスク１６を用いると、感光性絶縁層２１ａにおけるセラミックパターン部７上の部分には光Ｌが照射されない。
【００５６】
なお、図９に示されるように、マスク１６を用いずに、基材１側から感光性絶縁層２１ａに光Ｌを照射するとしてもよい。照射する光Ｌに対して導体パターン部５及びセラミックパターン部７の少なくともいずれか一方が遮光性を有し、且つ、基材１、離型層３及びセラミック層１９ａが光透過性を有している場合、感光性絶縁層２１ａにおけるセラミックパターン部７上の部分には光Ｌが照射されない。
【００５７】
次に、図８(ｄ)に示されるように、上記所定の溶媒を用いて、露光された感光性絶縁層２１ａを現像することにより、感光性絶縁層２１ａにおけるセラミックパターン部７上の部分が除去され、感光性絶縁層２１が形成される。また、上記所定の溶媒を用いてセラミック層１９ａがエッチングされることにより、セラミック層１９が形成される。その結果、セラミック層１９及び感光性絶縁層２１からなるセラミック層９ｂと、導体パターン部５と、セラミックパターン部７とを備えたセラミックグリーンシート４０が得られる。方法２では、方法１における全面エッチング処理を省略することができる。
【００５８】
続いて、図１０を参照して、セラミック層９ｃを形成する方法３について説明する。
【００５９】
（方法３）
図１０(ａ)〜図１０(ｃ)は、セラミック層９ｃを形成する方法３を模式的に示す工程断面図である。図１０(ａ)は、図１(ｄ)の後に続く図である。
【００６０】
まず、図１０(ａ)に示されるように、基材１上に、ネガ型の感光性絶縁材料からなる感光性絶縁層２３ａを全面に形成する。感光性絶縁層２３ａは、所定の溶媒に対して可溶な感光性絶縁材料からなることが好ましい。このとき、感光性絶縁層２３ａは導体パターン部５及びセラミックパターン部７を覆うように形成される。
【００６１】
次に、図１０(ｂ)に示されるように、基材１側から感光性絶縁層２３ａに光Ｌを照射する。照射する光Ｌに対して導体パターン部５及びセラミックパターン部７の少なくともいずれか一方が遮光性を有し、且つ、基材１及び離型層３が光透過性を有している場合、感光性絶縁層２３ａにおけるセラミックパターン部７上の部分には光Ｌが照射されない。また、所望の解像度を得るために、後述の現像処理条件と露光量とを適宜設定することができる。
【００６２】
次に、図１０(ｃ)に示されるように、上記所定の溶媒を用いて、露光された感光性絶縁層２３ａを現像することにより、感光性絶縁層２３ａにおけるセラミックパターン部７上の部分が除去され、セラミック層９ｃが形成される。このとき、現像処理条件及び露光量を調整することにより、セラミック層９ｃの表面位置をセラミックパターン部７の表面位置に略一致させることが好ましい。その結果、セラミック層９ｃと、導体パターン部５と、セラミックパターン部７とを備えたセラミックグリーンシート５０が得られる。
【００６３】
続いて、図１１及び図１２を参照して、セラミック層９ｃを形成する方法４について説明する。
【００６４】
（方法４）
図１１(ａ)〜図１１(ｃ)は、セラミック層９ｃを形成する方法４を模式的に示す工程断面図である。図１１(ａ)は、図１(ｄ)の後に続く図である。図１２は、図１１(ｂ)に示される工程断面図の他の例を示す工程断面図である。
【００６５】
まず、図１１(ａ)に示されるように、基材１上に、ネガ型の感光性絶縁材料からなる感光性絶縁層２５ａを全面に形成する。感光性絶縁層２５ａは、所定の溶媒に対して可溶な感光性絶縁材料からなることが好ましい。このとき、感光性絶縁層２５ａは導体パターン部５及びセラミックパターン部７を覆うように形成される。このとき、感光性絶縁層２５ａの表面位置をセラミックパターン部７の表面位置に略一致させることが好ましい。これにより、得られるセラミックグリーンシートの表面を平坦化し易くなる。
【００６６】
次に、図１１(ｂ)に示されるように、マスク１６を介して感光性絶縁層２５ａに露光を施す。このため、感光性絶縁層２５ａにおけるセラミックパターン部７上の部分には光Ｌが照射されない。
【００６７】
なお、図１２に示されるように、マスク１６を用いずに、基材１側から感光性絶縁層２５ａに光Ｌを照射するとしてもよい。照射する光Ｌに対して導体パターン部５及びセラミックパターン部７の少なくともいずれか一方が遮光性を有し、且つ、基材１及び離型層３が光透過性を有している場合、感光性絶縁層２５ａにおけるセラミックパターン部７上の部分には光Ｌが照射されない。
【００６８】
次に、図１１(ｃ)に示されるように、上記所定の溶媒を用いて、露光された感光性絶縁層２５ａを現像することにより、感光性絶縁層２５ａにおけるセラミックパターン部７上の部分が除去され、セラミック層９ｃが形成される。その結果、セラミック層９ｃと、導体パターン部５と、セラミックパターン部７とを備えたセラミックグリーンシート５０が得られる。
【００６９】
なお、上記方法１〜方法４におけるセラミックパターン部７をセラミックパターン部１３に置換してもよい。
【００７０】
上記各実施形態に係るセラミックグリーンシートの製造方法により製造されるセラミックグリーンシート（例えば、セラミックグリーンシート１０，１０ａ，１０ｂ，２０，３０，４０，５０）を焼成すると、例えば図１３に示されるようにセラミック電子部品を製造することができる。このようなセラミック電子部品の製造方法を用いれば、微細な導体パターン部を有するセラミック電子部品が得られる。
【００７１】
セラミック電子部品としては、例えば、回路基板；インダクタ；コンデンサ；バリスタ；ＮＴＣ（Negative Temperature Coefficient）サーミスタ、ＰＴＣ（Positive Temperature Coefficient）サーミスタ等のサーミスタ；アクチュエータ；及びこれらの積層品又は複合部品等が挙げられる。上記積層品としては、例えば多層基板等が挙げられ、上記複合部品としては、例えばＬＣフィルタ等が挙げられる。バリスタやサーミスタの場合、積層数が数十程度と少ないので、セラミックグリーンシートの表面の平坦性はそれ程要求されない。よって、表面が平坦化されていないセラミックグリーンシート（例えばセラミックグリーンシート１０ａ，１０ｂ）を用いてセラミック電子部品を製造することができる。この場合、セラミックグリーンシート及びセラミック電子部品の製造コストを大幅に低減できる。
【００７２】
図１３(ａ)〜図１３(ｅ)は、コンデンサの製造方法の一例を模式的に示す工程断面図である。
【００７３】
（積層体形成工程）
まず、図１３(ａ)及び図１３(ｂ)に示されるように、上記セラミックグリーンシートの製造方法により製造されるセラミックグリーンシート４０、及び、セラミックグリーンシート１０１を積層することにより、積層体１００を形成する。セラミックグリーンシート４０は、予め基材１から剥離されており、複数積層される。セラミックグリーンシート１０１は、例えば絶縁材料からなる。
【００７４】
（プレス・切断工程）
次に、必要に応じて、積層体１００を積層方向にプレスし、積層体１００の端面を切断することにより、図１３(ｃ)に示される積層体１１０が得られる。
【００７５】
（焼成工程）
次に、積層体１１０を焼成することにより、図１３(ｄ)に示される焼成体１２０が得られる。焼成体１２０は、例えば、板状の導体部１２０ｂと、導体部１２０ｂを取り囲む絶縁部１２０ａとからなる。焼成体１２０の側面１２０ｃには導体部１２０ｂが露出している。導体部１２０ｂは、コンデンサの電極板として機能する。
【００７６】
（端子形成工程）
次に、焼成体１２０の側面１２０ｃ上に一対の端子１２１を形成することにより、導体部１２０ｂと端子１２１とを電気的に接続する。これにより、図１３(ｅ)に示される積層型のコンデンサ１３０が得られる。
【００７７】
以上、本発明の好適な実施形態について詳細に説明したが、本発明は上記各実施形態に限定されない。
【００７８】
例えば、図４(ａ)及び図４(ｂ)におけるセラミックパターン部７をセラミックパターン部１３に置換してもよい。
【図面の簡単な説明】
【００７９】
【図１】図１(ａ)〜図１(ｅ)は、第１実施形態に係るセラミックグリーンシートの製造方法を模式的に示す工程断面図である。
【図２】図２(ａ)及び図２(ｂ)は、それぞれ、図１(ｂ)及び図１(ｃ)に示される工程断面図の他の例を示す工程断面図である。
【図３】図１(ｃ)に示される工程断面図の他の例を示す工程断面図である。
【図４】図４(ａ)及び図４(ｂ)は、いずれも、図１(ｅ)に示される工程断面図の他の例を示す工程断面図である。
【図５】図５(ａ)〜図５(ｆ)は、第２実施形態に係るセラミックグリーンシートの製造方法を模式的に示す工程断面図である。
【図６】図６(ａ)〜図６(ｅ)は、セラミック層を形成する方法１を模式的に示す工程断面図である。
【図７】図６(ｄ)に示される工程断面図の他の例を示す工程断面図である。
【図８】図８(ａ)〜図８(ｄ)は、セラミック層を形成する方法２を模式的に示す工程断面図である。
【図９】図８(ｃ)に示される工程断面図の他の例を示す工程断面図である。
【図１０】図１０(ａ)〜図１０(ｃ)は、セラミック層を形成する方法３を模式的に示す工程断面図である。
【図１１】図１１(ａ)〜図１１(ｃ)は、セラミック層を形成する方法４を模式的に示す工程断面図である。
【図１２】図１１(ｂ)に示される工程断面図の他の例を示す工程断面図である。
【図１３】図１３(ａ)〜図１３(ｅ)は、コンデンサの製造方法の一例を模式的に示す工程断面図である。
【符号の説明】
【００８０】
１ａ…表面、１…基材、３…離型層、５ａ…導体層、７，１３…セラミックパターン部、５…導体パターン部、１１，１６…マスク、Ｌ…光、１３ａ…セラミック層（第１のセラミック層）、１３ｂ…第１のセラミック層の所定部分、９，９ａ，９ｂ，９ｃ，９１，９２…セラミック層（第２のセラミック層）、１０，１０ａ，１０ｂ，２０，３０，４０，５０…セラミックグリーンシート、１００，１１０…積層体、１３０…コンデンサ（セラミック電子部品）。
【図１】
2006135095.tif 000003
【図２】
2006135095.tif 000004
【図３】
2006135095.tif 000005
【図４】
2006135095.tif 000006
【図５】
2006135095.tif 000007
【図６】
2006135095.tif 000008
【図７】
2006135095.tif 000009
【図８】
2006135095.tif 000010
【図９】
2006135095.tif 000011
【図１０】
2006135095.tif 000012
【図１１】
2006135095.tif 000013
【図１２】
2006135095.tif 000014
【図１３】
2006135095.tif 000015